(57)【要約】【課題】合成紙又は合成樹脂フィルムからなる支持体と感熱発色層との間に中空樹脂粒子含有アンダーコート層を設けた感熱記録材料において、感熱記録材料を浸水した場合でもアンダーコート層の成分が水に溶出せず、機械的強度が加わった場合でも剥がれず、且つ低エネルギーでも高感度を有する感熱記録材料の提供。【解決手段】合成紙又は合成樹脂フィルムからなる支持体の表面に、アンダーコート層、感熱発色層及び保護層を設けた感熱記録材料において、アンダーコート層が、架橋構造を有する重合体からなる中空粒子、アクリル樹脂、及び架橋剤であるオキサゾリン基含有反応性樹脂又はカルボジイミド基含有反応性樹脂から構成されることを特徴とする感熱記録材料。【選択図】なし【特許請求の範囲】
【請求項１】
合成紙又は合成樹脂フィルムからなる支持体の表面に、アンダーコート層、感熱発色層及び保護層を設けた感熱記録材料において、アンダーコート層が、架橋構造を有する重合体からなる中空粒子、アクリル樹脂、及び架橋剤であるオキサゾリン基含有反応性樹脂又はカルボジイミド基含有反応性樹脂から構成されることを特徴とする感熱記録材料。
【請求項２】
アクリル樹脂のＴｇが６０℃以下である請求項１記載の感熱記録材料。
【請求項３】
アクリル樹脂の造膜温度が４０℃以下である請求項１又は２記載の感熱記録材料。
【請求項４】
アクリル樹脂の酸価が４０以上である請求項１〜３の何れかに記載の感熱記録材料。
【請求項５】
アクリル樹脂の材料としてアクリル樹脂エマルジョンを用いる請求項１〜４の何れかに記載の感熱記録材料。
【請求項６】
オキサゾリン基含有反応性樹脂又はカルボジイミド基含有反応性樹脂が水溶性である請求項１〜５の何れかに記載の感熱記録材料。
【請求項７】
オキサゾリン基含有反応性樹脂又はカルボジイミド基含有反応性樹脂の添加量が、アクリル樹脂に対し５〜３０重量％である請求項１〜６の何れかに記載の感熱記録材料。
【請求項８】
中空粒子の中空率が６０〜９８％である請求項１〜７の何れかに記載の感熱記録材料。
【請求項９】
中空粒子の最大粒子径Ｄ１００が１０．０μｍ以下である請求項１〜８の何れかに記載の感熱記録材料。
【請求項１０】
中空粒子の添加量が、アクリル樹脂に対し４０〜８０重量％である請求項１〜９の何れかに記載の感熱記録材料。
【請求項１１】
アンダーコート層の乾燥付着量が１〜４ｇ／ｍ２である請求項１〜１０の何れかに記載の感熱記録材料。
【請求項１２】
支持体が、ポリプロピレンフィルムである請求項１〜１１の何れかに記載の感熱記録材料。
【発明の詳細な説明】
【技術分野】
【０００１】
本発明は、改良された、耐水結着性や感度に優れた感熱記録材料に関する。
【背景技術】
【０００２】
近年、情報の多様化やニーズの拡大に伴い、情報記録分野において各種の記録材料が研究・開発され実用化されているが、中でも感熱記録材料は、次のような利点を有する。
（１）加熱プロセスのみによる簡易な画像の記録が可能である。
（２）必要な装置のメカニズムが簡単でコンパクト化も容易であり、記録材料が取扱い
易く安価である。
そのため、感熱記録材料は、情報処理分野（卓上計算機、コンピューター等のアウトプット）、医療計測用レコーダー分野、低並びに高速ファクシミリ分野、自動券売機分野（乗車券、入場券等）、感熱複写分野、ＰＯＳシステムのラベル分野、タブ分野など多岐にわたり用いられている。
最近では記録装置の小型化、高速化が求められており、感熱記録材料も小型化、高速化に伴う印字エネルギーの低下に対応した高感度化が望まれている。
上記高感度化の要求を満たすため、特許文献１〜１０では、支持体と感熱記録層との間に中空樹脂粒子含有アンダーコート層を設けた感熱記録材料が提案され、低エネルギーでの高感度化を可能としている。
【０００３】
ところで、感熱記録材料は、通常、紙の支持体上に加熱によって発色反応を起し得る発色成分含有層を設けるが、記録紙としての寸法安定性、物理強度、水に不溶性などの点から、支持体として合成紙又は合成樹脂フィルムが使用される。しかし、これらの支持体は紙の支持体と比べて液の含浸がなく、そのため支持体との結着性低下による剥がれ、水に濡れたときの支持体と感熱記録層との境界への水浸透、水溶性成分の溶出による分離などが生じ、更に、機械的強度が加わった場合には容易に剥がれが発生する。その結果、印字記録部が剥がれ、バーコード読み取り機での読み取り不良などの障害が発生する。
上記合成紙又は合成樹脂フィルムからなる支持体と感熱記録層との結着性を高めるために、特許文献１１〜１４では、合成紙又は合成樹脂フィルムからなる支持体と感熱記録層との間にスチレン−ブタジエン系共重合体、アクリル系樹脂を主成分とするアンダーコート層を設けた感熱記録体が提案されており、結着性向上、浸水時での剥がれのない感熱記録材料を提供している。
【０００４】
即ち、上記アンダーコート層に中空樹脂粒子を用いた低エネルギーでの高感度化技術、記録紙としての寸法安定性、物理強度及び水に不溶などの優れた特徴を有する合成紙又は合成樹脂フィルムからなる支持体と感熱記録層との結着技術の開発により、これらの支持体を用いた場合でも、印字エネルギーの低下に対応した高感度化を実現することを目指している。
しかし、合成紙又は合成樹脂フィルムからなる支持体と感熱記録層との間に、中空樹脂粒子含有アンダーコート層を設けた感熱記録材料は、低エネルギーでの高感度化は可能となるが、支持体との結着性の低下、浸水時のアンダーコート層の水溶性成分の溶出による剥がれ、機械的強度が加わった場合の剥がれなどの問題が顕著となる。
また、これらの問題を改善する為、アンダーコート層の主成分であるスチレン−ブタジエン系共重合体又はアクリル樹脂系共重合体の使用量を増やすと、結着性の問題は改善されるが、低エネルギーでの高感度化が困難となる。
【０００５】
【特許文献１】特開平１−１１３２８２号公報
【特許文献２】特開平４−２４１９８７号公報
【特許文献３】特開平５−３０９９３９号公報
【特許文献４】特開平８−２３８８４３号公報
【特許文献５】特開平３−１４７８８８号公報
【特許文献６】特開平２−２１４６８８号公報
【特許文献７】特開平６−２４７０５１号公報
【特許文献８】特開平５−３０９９３９号公報
【特許文献９】特開２００３−０８０８４６号公報
【特許文献１０】特開平６−２７８３６７号公報
【特許文献１１】特開２００１−１３８６３６号公報
【特許文献１２】特開平１１−２０８１１９号公報
【特許文献１３】特開平９−０７６６３６号公報
【特許文献１４】特開平４−１１９８８１号公報
【発明の開示】
【発明が解決しようとする課題】
【０００６】
本発明は、合成紙又は合成樹脂フィルムからなる支持体と感熱発色層との間に中空樹脂粒子含有アンダーコート層を設けた感熱記録材料において、感熱記録材料を浸水した場合でもアンダーコート層の成分が水に溶出せず、機械的強度が加わった場合でも剥がれず、且つ、低エネルギーでも高感度を有する感熱記録材料の提供を目的とする。
【課題を解決するための手段】
【０００７】
上記課題は、次の１）〜１２）の発明によって解決される。
１）  合成紙又は合成樹脂フィルムからなる支持体の表面に、アンダーコート層、感熱発色層及び保護層を設けた感熱記録材料において、アンダーコート層が、架橋構造を有する重合体からなる中空粒子、アクリル樹脂、及び架橋剤であるオキサゾリン基含有反応性樹脂又はカルボジイミド基含有反応性樹脂から構成されることを特徴とする感熱記録材料。
２）  アクリル樹脂のＴｇが６０℃以下である１）記載の感熱記録材料。
３）  アクリル樹脂の造膜温度が４０℃以下である１）又は２）記載の感熱記録材料。
４）  アクリル樹脂の酸価が４０以上である１）〜３）の何れかに記載の感熱記録材料。
５）  アクリル樹脂の材料としてアクリル樹脂エマルジョンを用いる１）〜４）の何れかに記載の感熱記録材料。
６）  オキサゾリン基含有反応性樹脂又はカルボジイミド基含有反応性樹脂が水溶性である１）〜５）の何れかに記載の感熱記録材料。
７）  オキサゾリン基含有反応性樹脂又はカルボジイミド基含有反応性樹脂の添加量が、アクリル樹脂に対し５〜３０重量％である１）〜６）の何れかに記載の感熱記録材料。
８）  中空粒子の中空率が６０〜９８％である１）〜７）の何れかに記載の感熱記録材料。
９）  中空粒子の最大粒子径Ｄ１００が１０．０μｍ以下である１）〜８）の何れかに記載の感熱記録材料。
１０）  中空粒子の添加量が、アクリル樹脂に対し４０〜８０重量％である１）〜９）の何れかに記載の感熱記録材料。
１１）  アンダーコート層の乾燥付着量が１〜４ｇ／ｍ２である１）〜１０）の何れかに記載の感熱記録材料。
１２）  支持体が、ポリプロピレンフィルムである１）〜１１）の何れかに記載の感熱記録材料。
【０００８】
以下、上記本発明について詳しく説明する。
本発明では、架橋構造を有する重合体からなる中空粒子、アクリル樹脂、及び架橋剤であるオキサゾリン基又はカルボジイミド基含有反応性樹脂からなるアンダーコート層を設けることによって、結着性を低下させている中空粒子とも化学的相互作用を可能とし、耐水結着性、結着性、感度を改善することができる。
アクリル樹脂は、Ｔｇ（ガラス転移温度）が６０℃以下であると塗布時の成膜性がよく、造膜温度が４０℃以下であると塗布液乾燥時の成膜性がよいため、結着性がよくなるので好ましい。
また、アクリル樹脂の酸価が４０以上であると、架橋剤との反応効率が向上し耐水結着性がよくなるので好ましい。しかし、酸価が高すぎると、感熱記録材料を浸水した場合などにアンダーコート層からアクリル樹脂成分が水中に溶出し、アンダーコート層が支持体から剥がれ易くなるため、２００以下程度が好ましい。
また、アクリル樹脂エマルジョンを用いると耐水結着性がよくなるので好ましい。その具体例としては、アクリル酸エチル、アクリル酸ブチル、アクリル酸−２−エチルヘキシルを主体とし、これとメタクリル酸エステル、スチレン、アクリロニトリル、酢酸ビニル等との共重合体のような樹脂をエマルジョン化したものが挙げられる。
【０００９】
架橋剤であるオキサゾリン基含有反応性樹脂又はカルボジイミド基含有反応性樹脂は、水溶性である方が耐水結着性の改善に効果があるため好ましい。また、耐水結着性の改善を確実にするため、架橋剤の添加量を、アクリル樹脂に対して５〜３０重量％とすることが好ましい。添加量が５重量％未満では、アクリル樹脂との架橋構造が十分に形成されず、感熱記録材料を浸水させた場合に、アクリル樹脂成分が水に溶出しアンダーコート層が支持体から剥がれ易い。また、３０重量％より多くなると、アクリル樹脂との架橋速度が速くなり液安定性が悪くなる。
【００１０】
架橋構造を有する重合体からなる中空粒子は、中空率６０〜９８％のものが、感度をよくするために好ましい。更に好ましくは７５〜９８％である。中空粒子は断熱材として作用すると共に弾力性を有することから、サーマルヘッドからの熱エネルギーを効率良く活用するのに役立ち、発色感度向上に効果を発揮する。中空率が６０％未満では断熱効果が少なく、また、９８％を超えると膜厚が薄くなるため中空粒子の強度が小さくなり、アンダーコート層の強度が低下する。
なお、中空率は、中空粒子に占める空隙の体積の割合を言い、中空粒子はほぼ球形とみなせるため、下記式で表わされる。
中空率＝｛［空隙の体積］／［中空粒子の体積］｝×１００（％）
【００１１】
また、結着性をよくするため、中空粒子の最大粒子径Ｄ１００は１０．０μｍ以下であることが好ましい。但し、任意の中空率にすることが難しいなどの生産上の理由で２μｍ程度が下限である。なお、本明細書に記載された中空粒子の粒径は全て、堀場製作所製の粒径分布測定装置ＬＡ−９２０を用いて測定したメジアン径である。このメジアン径は、５０容積％頻度の粒径であって、Ｄ５０と記し、最大粒子径は分布の最大粒子径であって、Ｄ１００と記す。
また、感度及び結着性をよくするため、中空粒子の添加量をアクリル樹脂に対して４０〜８０重量％とすることが好ましい。４０重量％未満では、低エネルギー印字での発色濃度が十分得られず、高感度の感熱記録材料とはなり得ない。また、８０重量％より多くなると強度が十分得られず、機械的強度が加わった場合に剥がれが発生する。
【００１２】
また、感度及び結着性をよくするため、アンダーコート層の乾燥付着量を１〜４ｇ／ｍ２とすることが好ましい。１ｇ／ｍ２未満では、低エネルギー印字での発色濃度が十分得られず、高感度の感熱記録材料とはなり得ない。また、４ｇ／ｍ２より多くなると、十分な結着性が得られない。
また、結着性をよくするためには、支持体としてポリプロピレンフィルムを用いることが好ましい。
なお、アンダーコート層には、必要に応じて、従来から公知の水溶性高分子材料、耐水化剤、充填剤、界面活性剤、熱可塑性物質、その他の助剤を含有させることができる。
【００１３】
本発明の感熱発色層には、感熱記録材料に用いられている公知のロイコ染料を単独又は２種以上混合して用いることができる。このようなロイコ染料としては、例えば、トリフェニルメタン系、フルオラン系、フェノチアジン系、オーラミン系、スピロピラン系、インドリノフタリド系等の染料のロイコ化合物が好ましく用いられる。このようなロイコ染料の具体例としては、例えば、以下に示すようなものが挙げられる。
【００１４】
３，３−ビス（ｐ−ジメチルアミノフェニル）−フタリド、３，３−ビス（ｐ−ジメチルアミノフェニル）−６−ジメチルアミノフタリド（別名クリスタルバイオレットラクトン）、３，３−ビス（ｐ−ジメチルアミノフェニル）−６−ジエチルアミノフタリド、３，３−ビス（ｐ−ジメチルアミノフェニル）−６−クロルフタリド、３，３−ビス（ｐ−ジブチルアミノフェニル）フタリド、３−シクロへキシルアミノ−６−クロルフルオラン、３−ジメチルアミノ−５，７−ジメチルフルオラン、３−ジエチルアミノ−７−クロロフルオラン、３−ジエチルアミノ−７−メチルフルオラン、３−ジエチルアミノ−７，３−ベンゾフルオラン、３−ジエチルアミノ−６−メチル−７−クロルフルオラン、３−（Ｎ−ｐ−トリル−Ｎ−エチルアミノ）−６−メチル−７−アニリノフルオラン、３−ピロリジノ−６−メチル−７−アニリノフルオラン、２−｛Ｎ−（３′−フルオルトリメチルフェニル）アミノ｝−６−ジエチルアミノフルオラン、２−｛３，６−ビス（ジエチルアミノ）−９−（ｏ−クロルアニリノ）｝キサンチル安息香酸ラクタム、３−ジエチルアミノ−６−メチル−７−（ｍ−トリクロロメチルアニリノ）フルオラン、３−ジエチルアミノ−７−（ｏ−クロルアニリノ）フルオラン、３−ジ−ｎ−ブチルアミノ−７−（ｏ−クロルアニリノ）フルオラン、３−Ｎ−メチル−Ｎ−ｎ−アミルアミノ−６−メチル−７−アニリノフルオラン、３−Ｎ−メチル−Ｎ−シクロへキシルアミノ−６−メチル−７−アニリノフルオラン、３−ジエチルアミノ−６−メチル−７−アニリノフルオラン、３−（Ｎ，Ｎ−ジエチルアミノ）−５−メチル−７−（Ｎ，Ｎ−ジベンジルアミノ）フルオラン、ベンゾイルロイコメチレンブルー、６′−クロロ−８′−メトキシ−ベンゾインドリノ−スピロピラン、６′−ブロモ−３′−メトキシ−ベンゾインドリノ−スピロピラン、３−（２′−ヒドロキシ−４′−ジメチルアミノフェニル）−３−（２′−メトキシ−５′−クロルフェニル）フタリド、３−（２′−ヒドロキシ−４′−ジメチルアミノフェニル）−３−（２′−メトキシ−５′−ニトロフェニル）フタリド、３−（２′−ヒドロキシ−４′−ジエチルアミノフェニル）−３−（２′−メトキシ−５′−メチルフェニル）フタリド、３−（２′−メトキシ−４′−ジメチルアミノフェニル）−３−（２′−ヒドロキシ−４′−クロル−５′−メチルフェニル）フタリド、３−（Ｎ−エチル−Ｎ−テトラヒドロフルフリル）アミノ−６−メチル−７−アニリノフルオラン、３−Ｎ−エチル−Ｎ−（２−エトキシプロピル）アミノ−６−メチル−７−アニリノフルオラン、３−Ｎ−メチル−Ｎ−イソブチル−６−メチル−７−アニリノフルオラン、３−モルホリノ−７−（Ｎ−プロピル−トリフルオロメチルアニリノ）フルオラン、３−ピロリジノ−７−ｍ−トリフルオロメチルアニリノフルオラン、３−ジエチルアミノ−５−クロロ−７−（Ｎ−ベンジル−トリフルオロメチルアニリノ）フルオラン、３−ピロリジノ−７−（ジ−ｐ−クロルフェニル）メチルアミノフルオラン、３−ジエチルアミノ−５−クロル−７−（α−フェニルエチルアミノ）フルオラン、３−（Ｎ−エチル−ｐ−トルイジノ）−７−（α−フェニルエチ��アミノ）フルオラン、３−ジエチルアミノ−７−（ｏ−メトキシカルボニルフェニルアミノ）フルオラン、３−ジエチルアミノ−５−メチル−７−（α−フェニルエチルアミノ）フルオラン、３−ジエチルアミノ−７−ピペリジノフルオラン、２−クロロ−３−（Ｎ−メチルトルイジノ）−７−（ｐ−ｎ−ブチルアニリノ）フルオラン、３−（Ｎ−メチル−Ｎ−イソプロピルアミノ）−６−メチル−７−アニリノフルオラン、３−ジ−ｎ−ブチルアミノ−６−メチル−７−アニリノフルオラン、３，６−ビス（ジメチルアミノ）フルオレンスピロ（９，３′）−６′−ジメチルアミノフタリド、３−（Ｎ−ベンジル−Ｎ−シクロへキシルアミノ）−５，６−ベンゾ−７−α−ナフチルアミノ−４′−ブロモフルオラン、３−ジエチルアミノ−６−クロル−７−アニリノフルオラン、３−ジエチルアミノ−６−メチル−７−メシチジノ−４′，５′−ベンゾフルオラン、３−Ｎ−メチル−３−イソプロピル−８−メチル−７−アニリノフルオラン、３−Ｎ−エチル−Ｎ−イソアミル−６−メチル−７−アニリノフルオラン、３−ジエチルアミノ−６−メチル−７−（２′，４′−ジメチルアニリノ）フルオランなど。
【００１５】
ロイコ染料と組み合わせて用いられる顕色剤としては、前記ロイコ染料に対して加熱時に反応してこれを発色させる種々の電子受容性物質が挙げられ、具体例として、次に示すようなフェノール性物質、有機又は無機酸性物質、あるいはそれらのエステルや塩などが挙げられる。
【００１６】
没食子酸、サリチル酸、３−イソプロピルサリチル酸、３−シクロへキシルサリチル酸、３，５−ジ−ｔｅｒｔ−ブチルサリチル酸、３，５−ジ−α−メチルベンジルサリチル酸、４，４′−イソプロピリデンジフェノール、１，１′−イノプロピリデンビス（２−クロロフェノール）、４，４′−イソプロピリデンビス（２，６−ジブロモフェノール）、４，４′−イソプロピリデンビス（２，６−ジクロロフェノール）、４，４′−イソプロピリデンビス（２−メチルフェノール）、４，４′−イソプロピリデンビス（２，６−ジメチルフェノール）、４，４′−イソプロピリデンビス（２−ｔｅｒｔ−ブチルフェノール）、４，４′−ｓｅｃ−ブチリデンジフェノール、４，４′−シクロへキシリデンビスフェノール、４，４′−シクロへキシリデンビス（２−メチルフェノール）、４−ｔｅｒｔ−ブチルフェノール、４−フェニルフェノール、４−ヒドロキシジフェノキシド、α−ナフトール、β−ナフトール、３，５−キシレノール、チモール、メチル−４−ヒドロキシベンゾエート、４−ヒドロキシアセトフェノン、ノボラック型フェノール樹脂、２，２′−チオビス（４，６−ジクロロフェノール）、カテコール、レゾルシン、ヒドロキノン、ピロガロール、フロログリシン、フロログリシンカルボン酸、４−ｔｅｒｔ−オクチルカテコール、２，２′−メチレンビス（４−クロロフェノール）、２，２′−メチレンビス（４−メチル−６−ｔｅｒｔ−ブチルフェノール）、２，２′−ジヒドロキシジフェニル、ｐ−ヒドロキシ安息香酸エチル、ｐ−ヒドロキシ安息香酸プロピル、ｐ−ヒドロキシ安息香酸ブチル、ｐ−ヒドロキシ安息香酸ベンジル、ｐ−ヒドロキシ安息香酸−ｐ−クロロベンジル、ｐ−ヒドロキシ安息香酸−ｏ−クロロベンジル、ｐ−ヒドロキシ安息香酸−ｐ−メチルベンジル、ｐ−ヒドロキシ安息香酸−ｎ−オクチル、安息香酸、サリチル酸亜鉛、１−ヒドロキシ−２−ナフトエ酸、２−ヒドロキシ−６−ナフトエ酸、２−ヒドロキシ−６−ナフトエ酸亜鉛、４−ヒドロキシジフェニルスルホン、４−ヒドロキシ−４′−クロロジフェニルスルホン、ビス（４−ヒドロキシフェニル）スルフィド、２−ヒドロキシ−ｐ−トルイル酸、３，５−ジ−ｔｅｒｔ−ブチルサリチル酸亜鉛、３，５−ジ−ｔｅｒｔ−ブチルサリチル酸スズ、酒石酸、シュウ酸、マレイン酸、クエン酸、コハク酸、ステアリン酸、４−ヒドロキシフタル酸、ホウ酸、チオ尿素誘導体、４−ヒドロキシチオフェノール誘導体、ビス（４−ヒドロキシフェニル）酢酸、ビス（４−ヒドロキシフェニル）酢酸エチル、ビス（４−ヒドロキシフェニル）酢酸ｎ−プロピル、ビス（４−ヒドロキシフェニル）酢酸ｍ−ブチル、ビス（４−ヒドロキシフェニル）酢酸フェニル、ビス（４−ヒドロキシフェニル）酢酸ベンジル、ビス（４−ヒドロキシフェニル）酢酸フェネチル、ビス（３−メチル−４−ヒドロキシフェニル）酢酸、ビス（３−メチル−４−ヒドロキシフェニル）酢酸メチル、ビス（３−メチル−４−ヒドロキシフェニル）酢酸ｎ−プロピル、１，７−ビス（４−ヒドロキシフェニルチオ）−３，５−ジオキサへプタン、１，５−ビス（４−ヒドロキシフェニルチオ）−３−オキサヘプタン、４−ヒドロキシフタル酸ジメチル、４−ヒドロキシ−４′−メトキシジフェニルスルホン、４−ヒドロキシ−４′−エトキシジフェニルスルホン、４−ヒドロキシ−４′−イソプロポキシジフェニルスルホン、４−ヒドロキシ−４′−プロポキシジフェニルスルホン、４−ヒドロキシ−４′−ブトキシジフェニルスルホン、４−ヒドロキシ−４′−イソブトキシジフェニルスルホン、４−ヒドロキシ−４−ブトキシジフェニルスルホン、４−ヒドロキシ−４′−ｔｅｒｔ−ブトキシジフェニルスルホン、４−ヒドロキシ−４′−ベンジロキシジフェニルスルホン、４−ヒドロキシ−４′−フェノキシジフェニルスルホン、４−ヒドロキシ−４′−（ｍ−メチルベンジロキシ）ジフェニルスルホン、４−ヒドロキシ−４′−（ｐ−メチルベンジロキシ）ジフェニルスルホン、４−ヒドロキシ−４′−（ｏ−メチルベンジロキシ）ジフェニルスルホン、４−ヒドロキシ−４′−（ｐ−クロロベンジロキシ）ジフェニルスルホンなど。
【００１７】
本発明の感熱記録材料の感熱発色層においては、前記ロイコ染料及び顕色剤と共に、必要に応じて、この種の感熱記録材料に慣用される補助添加成分、例えば水溶性高分子及び／又は水性エマルジョン樹脂、フィラー、熱可融性物質、界面活性剤等を併用することができる。この場合、フィラーとしては、例えば、炭酸カリウム、シリカ、酸化亜鉛、酸化チタン、水酸化アルミニウム、水酸化亜鉛、硫酸バリウム、クレー、タルク、表面処理されたカリウムやシリカ等の無機系微粉末の他、尿素−ホルマリン樹脂、スチレン／メタクリル酸共重合体、ポリスチレン樹脂等の有機系の微粉末を挙げることができ、また熱可融性物質としては、例えば、高級脂肪酸又はそのエステル、アミドもしくは金属塩の他、各種ワックス類、芳香族カルボン酸とアミンとの縮合物、安息香酸フェニルエステル、高級直鎖グリコール、３，４−エポキシ−ヘキサヒドロフタル酸ジアルキル、高級ケトン、ｐ−ベンジルビフェニル、その他の熱可融性有機化合物の５０〜２００℃程度の融点を持つものが挙げられる。
【００１８】
本発明の感熱記録材料では、サーマルヘッド等のマッチング性向上、記録画像保存性を高めるなどの目的で保護層を設ける。保護層を構成する樹脂としては、例えばポリビニルアルコール、セルロース誘導体、澱粉及びその誘導体、カルボキシル基変性ポリビニルアルコール、ポリアクリル酸及びその誘導体、スチレン／アクリル酸共重合体及びその誘導体、ポリ（メタ）アクリルアミド及びそれらの誘導体、スチレン／アクリル酸／アクリルアミド共重合体、アミノ基変性ポリビニルアルコール、エポキシ変性ポリビニルアルコール、ポリエチレンイミン、水性ポリエステル、水性ポリウレタン、イソブチレン／無水マレイン酸共重合体及びその誘導体等の水溶性樹脂、ポリエステル、ポリウレタン、アクリル酸エステル系（共）重合体、スチレン／アクリル系共重合体、エポキシ樹脂、ポリ酢酸ビニル、ポリ塩化ビニリデン、ポリ塩化ビニル及びこれらの共重合体が挙げられるが、中でも水溶性樹脂が好ましい。
保護層には、従来用いられている補助添加成分、例えばフィラー、界面活性剤、熱可融性物質（又は滑剤）、圧力発色防止剤等を併用することができ、更には耐水化剤を含有させることもできる。この場合、フィラー及び熱可融性物質の具体例としては、前記感熱発色層の開示において例示されたものと同様のものが挙げられる。
【００１９】
上記本発明の感熱記録材料は、例えば前記した各層形成用の塗布液を、合成紙又は合成樹脂フィルムからなる支持体に塗布し乾燥することによって製造される。
【発明の効果】
【００２０】
本発明によれば、合成紙又は合成樹脂フィルムからなる支持体と感熱発色層との間に中空樹脂粒子含有アンダーコート層を設けた感熱記録材料において、感熱記録材料を浸水した場合でもアンダーコート層の成分が水に溶出せず、機械的強度が加わった場合でも剥がれず、且つ、低エネルギーでも高感度を有する感熱記録材料を提供できる。
【実施例】
【００２１】
以下、実施例及び比較例により本発明を更に具体的に説明するが、本発明は、これらの実施例により限定されるものではない。なお、「部」及び「％」は、中空率を除き、何れも重量基準である。
【００２２】
実施例１
（１）アンダーコート層塗布液の調整
下記の材料を混合攪拌して、アンダーコート層塗布液〔Ａ液〕を調製した。
・アクリル樹脂エマルジョン                                            ２１部
（ジョンソンポリマー：ジョンクリル７６４１、固形分４９％、酸価６０、
造膜温度１４℃、Ｔｇ８６℃）
・中空粒子                                                            ２１部
（松本油脂：マツモトマイクロスフェアーＲ−５００、中空率９０％、
最大粒子径９．８μｍ、固形分３３％）
・オキサゾリン基含有反応性樹脂                                          ３部
（日本触媒：エポクロスＷＳ−７００、固形分２５％）
・ポリビニルアルコール                                                  ６部
（クラレ：クラレポバールＰＶＡ−１１７、固形分１６％）
・変性ポリビニルアルコール                                              ５部
（日本合成化学工業：ゴーセランＬ−３２６６）
【００２３】
（２）感熱発色層塗布液の調整
下記〔Ｂ液〕の材料を混合攪拌して〔Ｂ液〕を調製し、下記〔Ｃ液〕の材料を磁性ボールミル中で二日間粉砕して〔Ｃ液〕を調製した。
次に、〔Ｂ液〕を１４部、〔Ｃ液〕を６１部、変性ポリビニルアルコール（日本酢ビ・ポバール：Ｄ−７００ＶＨ、固形分１８％）を８部、水を１７部混合攪拌して、感熱発色層塗布液〔Ｄ液〕を調整した。
〔Ｂ液〕
・２−アリニノ−３−メチル−６−ジブチルアミノフルオラン              ４０部
・変性ポリビニルアルコール（日本合成化学工業：ゴーセランＬ−３２６６）３６部
・水                                                                  ２４部
〔Ｃ液〕
・ビス（４−ヒドロキシフェニル）スルホンモノアリルエーテル            ２０部
・シリカ                                                              １６部
・水                                                                  ６４部
【００２４】
（３）保護層塗布液の調整
下記の材料を混合攪拌して、保護層塗布液〔Ｅ液〕を調製した。
・水酸化アルミニウム                                                  １０部
・変性ポリビニルアルコール                                            ５６部
（日本酢ビ・ポバール：Ｄ−７００ＶＨ、固形分１８％）
・アジピン酸ジヒドラジド                                              ２０部
（日本ヒドラジン工業：ＡＤＨ、固形分１０％）
・水                                                                  １４部
【００２５】
次に、厚さ９５μｍのポリプロピレンフィルム（ユポコーポレーション社製：ユポＦＰＨ−９５）の表面に、上記塗布液〔Ａ〕〔Ｄ〕〔Ｅ〕を用いて、アンダーコート層、感熱発色層、保護層を、各々の乾燥後の塗布量が３．０ｇ／ｍ２、３．６ｇ／ｍ２、３．０ｇ／ｍ２となるように塗布乾燥し、更に、その表面平滑度が５００〜８００秒になるように、層表面をカレンダー掛けして感熱記録材料を得た。
【００２６】
実施例２
実施例１のアクリル樹脂分（乾燥重量分）を、水溶性アクリル樹脂（ジョンソンポリマー：ジョンクリル５２、固形分６０％、酸価２３８、Ｔｇ５６℃）に変えた点以外は実施例１と同様にして感熱記録材料を得た。
【００２７】
実施例３
実施例１のアクリル樹脂エマルジョンを、アクリル樹脂分の乾燥重量が同一となるようにして、アクリル樹脂エマルジョン（ジョンソンポリマー：ＰＤＸ−７１４５、固形分５０％、酸価３２、造膜温度２４℃、Ｔｇ５６℃）に変えた点以外は、実施例１と同様にして感熱記録材料を得た。
【００２８】
実施例４
実施例１のアクリル樹脂エマルジョンを、アクリル樹脂分の乾燥重量が同一となるようにして、アクリル樹脂エマルジョン（ジョンソンポリマー：ジョンクリル５３７、固形分４６％、酸価４０、造膜温度４２℃、Ｔｇ４９℃）に変えた点以外は、実施例１と同様にして感熱記録材料を得た。
【００２９】
実施例５
実施例１のアクリル樹脂エマルジョンを、アクリル樹脂分の乾燥重量が同一となるようにして、アクリル樹脂エマルジョン（ジョンソンポリマー：ジョンクリル７１１、固形分４２％、酸価１００、造膜温度５℃以下、Ｔｇ０℃）に変え、架橋剤をオキサゾリン基含有反応性樹脂エマルジョン（日本触媒：Ｋ−１０１０Ｅ、固形分４０％）に変えた点以外は、実施例１と同様にして感熱記録材料を得た。
【００３０】
実施例６
実施例５の架橋剤をカルボジイミド基含有反応性樹脂エマルジョン（日清紡：Ｅ−０３Ａ、固形分４０％）に変えた点以外は、実施例５と同様にして感熱記録材料を得た。
【００３１】
実施例７
実施例１のアクリル樹脂エマルジョンを、アクリル樹脂分の乾燥重量が同一となるようにして、アクリル樹脂エマルジョン（ジョンソンポリマー：ジョンクリル７１１、固形分４２％、酸価１００、造膜温度５℃以下、Ｔｇ０℃）に変え、架橋剤の添加量を３％に変えた点以外は、実施例１と同様にして感熱記録材料を得た。
【００３２】
実施例８
実施例７の架橋剤の添加量を４０％に変えた点以外は、実施例７と同様にして感熱記録材料を得た。
【００３３】
実施例９
実施例１のアクリル樹脂エマルジョンを、アクリル樹脂分の乾燥重量が同一となるようにして、アクリル樹脂エマルジョン（ジョンソンポリマー：ジョンクリル７１１、固形分４２％、酸価１００、造膜温度５℃以下、Ｔｇ０℃）に変え、中空粒子を中空率が５０％のもの（ロームアンドハース：ローペイクＨＰ−９１、最大粒子径５．２μｍ、固形分２７％）に変えた点以外は、実施例１と同様にして感熱記録材料を得た。
【００３４】
実施例１０
実施例９の中空粒子を最大粒子径が１５μｍのもの（松本油脂：マツモトマイクロスフェアーＲ−２４Ｈ、中空率８９％、固形分４０％）に変えた点以外は、実施例９と同様にして感熱記録材料を得た。
【００３５】
実施例１１
実施例９の中空粒子を中空率が９０％のもの（松本油脂：マツモトマイクロスフェアーＲ−５００、最大粒子径９．８μｍ、固形分３３％）に変え、中空粒子の添加量を３０％に変えた点以外は、実施例９と同様にして感熱記録材料を得た。
【００３６】
実施例１２
実施例１１の中空粒子の添加量を９０％に変えた点以外は、実施例１１と同様にして、感熱記録材料を得た。
【００３７】
実施例１３
実施例１のアクリル樹脂エマルジョンを、アクリル樹脂分の乾燥重量が同一となるようにして、アクリル樹脂エマルジョン（ジョンソンポリマー：ジョンクリル７１１、固形分４２％、酸価１００、造膜温度５℃以下、Ｔｇ０℃）に変え、アンダーコート層の付着量を０．５ｇ／ｍ２に変えた点以外は、実施例１と同様にして感熱記録材料を得た。
【００３８】
実施例１４
実施例１３のアンダーコート層の付着量を５．０ｇ／ｍ２に変えた点以外は実施例１３と同様にして感熱記録材料を得た。
【００３９】
実施例１５
実施例１のアクリル樹脂エマルジョンを、アクリル樹脂分の乾燥重量が同一となるようにして、アクリル樹脂エマルジョン（ジョンソンポリマー：ジョンクリル７１１、固形分４２％、酸価１００、造膜温度５℃以下、Ｔｇ０℃）に変え、使用支持体をポリエチレンテレフタレートフィルムに変えた点以外は、実施例１と同様にして感熱記録材料を得た。
【００４０】
実施例１６
実施例１５の使用支持体をポリプロピレンフィルム（ユポコーポレーション社製：ユポＦＰＨ−９５）に変えた点以外は、実施例１５と同様にして感熱記録材料を得た。
【００４１】
実施例１７
実施例１６の架橋剤を、カルボジイミド基含有反応性水溶性樹脂（日清紡：Ｖ−０２−Ｌ２、固形分４０％）に変えた点以外は、実施例１６と同様にして感熱記録材料を得た。
【００４２】
比較例１
実施例１のアクリル樹脂エマルジョンを、アクリル樹脂分の乾燥重量が同一となるようにして、アクリル樹脂エマルジョン（ジョンソンポリマー：ジョンクリル７１１、固形分４２％、酸価１００、造膜温度５℃以下、Ｔｇ０℃）に変え、架橋剤、中空粒子を添加しなかった点以外は、実施例１と同様にして感熱記録材料を得た。
【００４３】
比較例２
実施例１のアクリル樹脂エマルジョンを、アクリル樹脂分の乾燥重量が同一となるようにして、アクリル樹脂エマルジョン（ジョンソンポリマー：ジョンクリル７１１、固形分４２％、酸価１００、造膜温度５℃以下、Ｔｇ０℃）に変え、架橋剤を添加しなかった点以外は、実施例１と同様にして感熱記録材料を得た。
【００４４】
比較例３
比較例２に架橋剤のアジピン酸ジヒドラジド（日本ヒドラジン工業：ＡＤＨ、固形分１０％）を添加した点以外は、比較例２と同様にして感熱記録材料を得た。
【００４５】
比較例４
実施例１のアクリル樹脂エマルジョンを、アクリル樹脂分の乾燥重量が同一となるようにして、アクリル樹脂エマルジョン（ジョンソンポリマー：ジョンクリル７１１、固形分４２％、酸価１００、造膜温度５℃以下、Ｔｇ０℃）に変え、中空粒子を添加しなかった点以外は実施例１と同様にして感熱記録材料を得た。
【００４６】
以上、実施例１〜１７、比較例１〜４の作製条件を纏めて〔表１〕に示す。
上記各感熱記録材料に対し、次の（１）〜（３）に示す確認及び試験を行い評価した。結果を〔表２〕に示す。
（１）耐水結着性
各感熱記録材料を、室温の水中へ１時間浸漬したのち、その表面を指で３０回強く擦り、剥がれを目視で判定した。判定基準は次のとおりである。
◎・・・アンダーコート層からの剥がれ無し
○・・・アンダーコート層からの剥がれ殆ど無し
△・・・アンダーコート層からの剥がれ有り（抵抗有り）
×・・・アンダーコート層からの剥がれ有り（抵抗無し）
（２）結着性
各感熱記録材料の表面にセロテープ（登録商標）を貼付したのち剥離し、塗工層の剥がれの有無を目視で判定した。
◎・・・９０℃の方向に高速で剥がした場合にアンダーコート層の剥がれ無し
○・・・９０℃の方向に低速で剥がした場合にアンダーコート層の剥がれ無し
△・・・１８０℃の方向に高速で剥がした場合にアンダーコート層の剥がれ無し
×・・・１８０℃の方向に低速で剥がした場合にアンダーコート層の剥がれ有り
（３）感度倍率
松下電子部品（株）製薄膜ヘッドを用いて改造した（株）リコー社製感熱記録装置（印字実験装置）により、ヘッド電力０．４５Ｗ／ドット、１ライン記録時間２０ｍｓｅｃ／Ｌ、走査密度８×３８５ドット／ｍｍ条件下で、１ｍｓｅｃ毎にパルス幅０．０〜０．７ｍｓｅｃの範囲で変化させて印字し、印字濃度をマクベス濃度計ＲＤ−９１４で測定し、濃度が１．０となるパルス幅を計算した。
上記計算結果について、比較例１の場合を基準の１．００として、次式により感度倍率を算出した。この感度倍率の値が大きいほど感度（熱応答性）が良好である。
感度倍率＝（測定したサンプルのパルス幅）／（比較例１のパルス幅）
【００４７】
表１、表２から分かるように、比較例１〜３は耐水結着性が「×」であり、比較例４は耐水結着性や結着性は「◎」であるが、感度倍率が１．００でよくない。
これに対し実施例１〜１７では、多少のばらつきはあるが、耐水結着性、結着性、感度倍率ともに問題のない結果が得られた。
なお、実施例８では、架橋材の添加量が４０重量％であるにも拘わらず、耐水結着性、結着性が共に「◎」となっており、前述した「３０重量％より多くなると、アクリル樹脂との架橋速度が速くなり液安定性が悪くなる。」という記載と矛盾するように見えるが、これは、短時間で感熱記録材料を作成した結果によるものであり、液安定性が問題にならない条件では表のような結果が得られるということである。しかし、実際には液安定性が問題となる場合が多く、架橋剤の添加量が３０重量％以上になると、液の架橋反応が促進され、感熱記録材料の作成途中に液が増粘又は固化していき、感熱記録材料の作成が困難となるため、好ましくはない。
【００４８】
【表１】
2008062537.tif 000002
【００４９】
【表２】
2008062537.tif 000003